(57)【特許請求の範囲】
【請求項１】
ガス遮断器において、接触子の接点近傍に設置される消弧用絶縁材料成形体であって、
主鎖に炭素−酸素結合を有し、末端原子の一部または全部がフッ素原子、塩素原子、臭素原子、ヨウ素原子およびアスタチン原子の内の少なくとも１種である重合体を含むことを特徴とする消弧用絶縁材料成形体。
【請求項２】
前記重合体を主たる材料として含む、請求項１に記載の消弧用絶縁材料成形体。
【請求項３】
前記重合体における構成元素中の水素原子の含有率が２質量％以下である、請求項１または２に記載の消弧用絶縁材料成形体。
【請求項４】
前記末端原子の一部または全部がフッ素原子である、請求項１〜３のいずれか１項に記載の消弧用絶縁材料成形体。
【請求項５】
前記重合体はポリエーテル系重合体である、請求項１〜４のいずれか１項に記載の消弧用絶縁材料成形体。
【請求項６】
前記ポリエーテル系重合体はフッ素化ポリエーテル系重合体である、請求項５に記載の消弧用絶縁材料成形体。
【請求項７】
前記ポリエーテル系重合体は、ポリエーテルの繰り返し部にベンゼン環を含まない、請求項５または６のいずれか１項に記載の消弧用絶縁材料成形体。
【請求項８】
前記重合体が前記主鎖にケイ素原子を含む、請求項１〜７のいずれか１項に記載の消弧用絶縁材料成形体。
【請求項９】
前記重合体がフッ素化ポリエーテルのシリコーン架橋物である、請求項１〜８のいずれか１項に記載の消弧用絶縁材料成形体。
【請求項１０】
二酸化ケイ素をさらに含む、請求項９に記載の消弧用絶縁材料成形体。
【請求項１１】
窒化ホウ素、酸化アルミニウムおよび酸化チタンからなる群から選択される少なくとも１種を充填材として含む、請求項１〜１０のいずれか１項に記載の消弧用絶縁材料成形体。
【請求項１２】
ガス遮断器において、接触子の接点近傍に設置される消弧用絶縁材料成形体であって、
主鎖に炭素−酸素結合およびケイ素原子を有し、末端原子の一部または全部が水素原子以外の原子である重合体を含むことを特徴とする消弧用絶縁材料成形体。
【請求項１３】
請求項１〜１２のいずれか１項に記載の消弧用絶縁材料成形体を電極近傍に備えたガス遮断器。
【請求項１４】
遮断に用いられる絶縁性ガスがＳＦ６ガスである、請求項１３に記載のガス遮断器。
【発明の詳細な説明】
【技術分野】
【０００１】
本発明は、電流遮断時に発生するアークに暴露されて絶縁性ガスを発生しアークの消弧に寄与する消弧用絶縁材料成形体、および、それを用いたガス遮断器に関する。
【背景技術】
【０００２】
ガス絶縁開閉装置（ＧＩＳ、Gas  Insulated  Switchgear）は、変電所や発電所、受電設備などで高圧電力系統の遮断、接続を行う装置である。本装置は、遮断器・断路器・母線電線路・避雷器・計器用変成器・作業用接地装置などを、絶縁性が高いガスを充填した単一の接地容器内に収めている。【０００３】
ガス絶縁開閉装置は、気中絶縁方式の開閉装置に比べて、著しく小形に構成することが可能である。近年では、地価高騰による用地取得の困難性から、小形化が可能なガス絶縁開閉装置が多くの電気開閉所において採用され設置されている。【０００４】
ガス遮断器は、短絡・過電流・地絡状態の電路を遮断できる装置である。電流を遮断する際に遮断器の電極接点間に発生するアーク放電に対し、気体を吹き付けることでアーク放電を消滅（消弧）させることができる。従来、ガス遮断器では、遮断時に可動接触子と固定接触子との間で発生するアークに対して、消弧性ガスを吹き付け、効率よく消弧して遮断動作を完了するための工夫がなされてきた（特許文献１：特開平７−３１２１５５号公報、特許文献２：特開２００１−１５５５９５号公報参照）。【０００５】
ガス絶縁開閉装置（ＧＩＳ）およびガス遮断器で用いられる絶縁ガスには、一般的に六フッ化硫黄（ＳＦ６）が用いられる。六フッ化硫黄は絶縁性が高く、その絶縁耐力は空気の３倍にも及ぶ。また不活性であり、熱伝導性も高いことからアーク放電によって過熱した電極を速やかに冷却することができる。【０００６】
現在、ガス遮断器において、主流となっている遮断方式は、電極を開く動作に連動してピストンを駆動し、六フッ化硫黄などの絶縁ガスを電極部分に吹き出すパッファ式である。一般に、大電流を少ない操作力で効率よく遮断するため、アークの熱を利用して絶縁ガスの圧力を高める加熱室(熱パッファ)や機械的操作力により容積を縮小させることで絶縁ガスの圧力を高めるシリンダおよびピストンの対（機械パッファ）を備えている。近年、遮断電流の増加や遮断点数の減少による遮断容量増加への要請、機器の小型化の要請等により、ガス遮断器の消弧室における単位体積当たりの処理エネルギーが増加し、従来以上に強力な消弧性能が必要になってきている。【０００７】
前述のパッファ式ガス遮断器などでは、強力な消弧性能を得るための一つの有力な方策として、消弧室内部に樹脂材料を設け、アークに暴露することにより樹脂材料を分解し、ガスを発生し、消弧に寄与する仕組みが提案されている。【０００８】
このようなガス遮断器では、開閉する電極の接点周辺部に、アークの消弧に寄与する消弧用絶縁材料成形体を配置する。消弧用絶縁材料成形体は、アークの光と熱に暴露されることによって、その成型物を構成する材料自体が分解してガスを発生し、発生したガスの吹きつけによるアークの冷却、絶縁ガスの圧力上昇によるアーク絞り込みや絶縁抵抗の増加によりアークの消弧を促進する。【０００９】
例えば、特許文献３（特開２００３−２９７２００号公報）に示す従来のガス遮断器では、アーク空間においてアークにより加熱され蒸発ガスを発生する化学組成に酸素を含まない重合体で構成された部材を加熱室内部に配置し、加熱室内の圧力上昇を強化している。【００１０】
特許文献４（特開平１１−３２９１９１号公報）では、アークにより加熱され蒸発ガスを発生する材料として、ポリスチレン、ポリエチレン、ポリプロピレン、ポリメチルペンテン等の炭素と水素から構成される樹脂を例示し、熱拡散性に優れた水素ガスまたは炭化水素ガスが発生するので、効率的にアークを冷却し優れた消弧性能を得ることができると記載されている。【００１１】
また、特許文献４では、蒸発ガスを発生する材料として、ポリオキシメチレン、ポリエチレン、ポリプロピレン、ポリテトラフルオロエチレン、メラミン樹脂等を例示している。【００１２】
ところで、上記のような従来技術において、アーク暴露による分解ガスを、吹付けガスに混合して消弧した場合、遮断終了後、吹付けガスが数百度程度に冷却されると、水分の発生が見られる。これは、主として、ポリマーに含まれる酸素原子と水素原子に起因するものである。しかし、ガス遮断器においては、水分含有量が数百から数千ＰＰＭに達すると、絶縁物で構成される部材の絶縁劣化を引き起こすことが知られている。このため、従来のガス遮断器では、電流遮断後に十分な絶縁性能および遮断性能を達成できない場合が有り得る。また、水分は電流遮断によって分解生成物として発生したフッ化物を溶解し、フッ酸となるため、金属材料をも腐食する可能性がある。【００１３】
このため、従来のガス遮断器では、分解ガスを発生する材料として、絶縁物の絶縁劣化を引き起こさない四フッ化ポリエチレン樹脂を使用することが多い。【００１４】
然るに、遮断電流の増加や遮断点数の減少による遮断容量増加への要請、機器の小型化の要請等を満足するためには、四フッ化ポリエチレン樹脂では発生ガス圧力が十分でなく、よりアークの消弧性能の高い消弧用絶縁材料が求められていた。
【先行技術文献】
【特許文献】
【００１５】
【特許文献１】特開平７−３１２１５５号公報
【特許文献２】特開２００１−１５５５９５号公報
【特許文献３】特開２００３−２９７２００号公報
【特許文献４】特開平１１−３２９１９１号公報
【発明の概要】
【発明が解決しようとする課題】
【００１６】
本発明は、以上のような従来技術の問題点を解決するために提案されたものであり、その目的は、アーク暴露時の発生ガスの量が多く、安定して高い遮断性能を得ることができ、且つ、ガス遮断器内の絶縁物で構成される部材の劣化（絶縁劣化）を抑制することのできる消弧用絶縁材料成形体、および、それを用いたガス遮断器を提供することにある。
【課題を解決するための手段】
【００１７】
本発明は、ガス遮断器において、接触子の接点近傍に設置される消弧用絶縁材料成形体であって、
主鎖に炭素−酸素結合を有し、末端原子の一部または全部が水素原子以外の原子である重合体を含むことを特徴とする消弧用絶縁材料成形体である。【００１８】
前記重合体を主たる材料として含むことが好ましい。また、前記重合体における構成元素中の水素原子の含有率が２質量％以下であることが好ましい。また、前記水素以外の原子がフッ素原子であることが好ましい。【００１９】
前記重合体はポリエーテル系重合体であることが好ましく、フッ素化ポリエーテル系重合体であることがより好ましい。また、前記重合体は、主鎖にケイ素原子を含むことが好ましい。【００２０】
前記重合体がフッ素化ポリエーテルのシリコーン架橋物であることが好ましい。また、前記重合体が二酸化ケイ素を含むことが好ましい。【００２１】
上記消弧用絶縁材料成形体は、窒化ホウ素、酸化アルミニウムおよび酸化チタンからなる群から選択される少なくとも１種を耐消耗用充填材として含むことが好ましい。【００２２】
また、本発明は、上記の消弧用絶縁材料成形体を電極近傍に備えたガス遮断器にも関する。該ガス遮断器において、遮断に用いられる絶縁性ガスはＳＦ６ガスであることが好ましい。
【発明の効果】
【００２３】
本発明の消弧用絶縁材料成形体を構成する重合体は、主鎖に含まれる炭素−酸素結合（Ｃ−Ｏ結合）が切れやすく、分解し易いため、本発明の消弧用絶縁材料成形体をガス遮断器に用いた場合、アーク暴露時の発生ガス量が多く、消弧室の圧力を十分高く上昇させることで、安定して高い遮断性能を得ることができる。また、重合体中の水素原子の含有率が少ないため、アーク暴露による分解時のＨＦやＨ２Ｏの発生が抑制されているので、ガス遮断器に使用される絶縁材料の腐食や絶縁劣化を抑制することができる。【００２４】
また、重合体の主鎖中にケイ素原子（Ｓｉ）を含む場合、成型時に、フッ素化ポリエーテル骨格と末端のシリコーン架橋反応基とを有する高分子化合物からなる液体またはペースト状材料を用いることができるため、成形性に優れる。また、その硬化物は、化学薬品に対する耐久性、耐熱性に優れた材料である。【００２５】
また、消弧用絶縁材料成形体中に窒化ホウ素、酸化アルミニウムおよび酸化チタンからなる群から選択される少なくとも１種を耐消耗用充填材として含む場合、これらの耐消耗用充填材は、深紫外領域の光を吸収し、近紫外光−可視光−赤外光の領域の光に対する反射率の大きい化合物であるため、アーク光が絶縁成型物内部まで浸入することを防ぎ、消弧用絶縁成形体の過剰な損耗を防ぐことができる。【００２６】
さらに、本発明の消弧用絶縁材料成形体をガス遮断器に用いることにより、遮断性能に優れ、遮断後の絶縁劣化が抑制された信頼性に優れたガス遮断器を得ることが出来る。
【図面の簡単な説明】
【００２７】
【図１】本発明の実施の形態４に係るガス遮断器を示す概略断面図である。
【図２】本発明の実施の形態４に係るガス遮断器の消弧装置を示す概略断面図である。（ａ）は、ガス遮断器の遮断過程の前半の状態を示し、（ｂ）は、ガス遮断器の遮断過程の後半の状態を示す。
【発明を実施するための形態】
【００２８】
以下、本発明について詳細に説明する。なお、以下の実施の形態の説明では、図面を用いて説明しているが、本願の図面において同一の参照符号を付したものは、同一部分または相当部分を示している。
【００２９】
（実施の形態１：  消弧用絶縁材料成形体１）
本発明の消弧用絶縁材料成形体は、ガス遮断器において、電流遮断時に開動した電極間（例えば、可動接触子と固定接触子との間）に発生したアークに絶縁性ガスを吹き付けて消弧させるためのものであって、アーク発生部近傍である接触子の接点近傍に配置される。
【００３０】
本発明の消弧用絶縁材料成形体を構成する重合体は、主鎖に炭素−酸素結合を有し、末端原子の一部または全部が「水素原子以外の原子」である重合体である。
【００３１】
前記重合体における構成元素中の水素原子の含有率（水素含有率）が２質量％以下であることが好ましい。１質量％以下がより好ましく、重合体は実質的に水素原子を含まないことが更に好ましい。
【００３２】
上述の「水素原子以外の原子」としては、置換基となり得るものであれば特に限定されないが、例えば、フッ素原子、塩素原子、臭素原子、ヨウ素原子、アスタチン原子の内の少なくとも１種が挙げられ、少なくともフッ素原子を含むことが好ましい。フッ素原子は、全原子中もっとも電気陰性度が高く、炭素を含む様々な原子と硬く結合し、化学的に分離することがほとんどなく、末端原子の一部または全部がフッ素原子である重合体は、耐熱性、耐薬品性に優れるからである。
【００３３】
重合体の具体例としては、例えば、次の化学式（化１−１）で示される高分子化合物が挙げられる。
【００３４】
【化１】
0005940180.tif 000002
【００３５】
式中、Ｒ１，Ｒ２，Ｒ３，Ｒ４およびＲ５は、炭素、窒素、酸素、ケイ素、水素、フッ素などを含むそれぞれ独立の官能基である。Ｒ１，Ｒ２，Ｒ３，Ｒ４およびＲ５の内の少なくともいずれかの官能基には、フッ素原子が含まれることが好ましい。また、ｎは自然数であり、好ましくは、２〜５０００である（以下の化学式においても同様である）。
【００３６】
重合体は、より具体的には、ポリエーテル系材料であることが好ましく、フッ素化ポリエーテル系材料であることがより好ましい。また、ポリエーテル系材料は、ポリエーテルの繰り返し部にベンゼン環を含まないことが好ましい。ベンゼン環は分解しにくく、ベンゼン環が多く含まれるとアーク暴露後に炭化物が多く発生することから、絶縁性の低下をもたらす可能性があるためである。
【００３７】
フッ素化ポリエーテル系材料としては、次の化学式（化１−２）〜（化１−９）で示される化合物が例示される。
【００３８】
【化２】
0005940180.tif 000003
【００３９】
【化３】
0005940180.tif 000004
【００４０】
【化４】
0005940180.tif 000005
【００４１】
【化５】
0005940180.tif 000006
【００４２】
【化６】
0005940180.tif 000007
【００４３】
【化７】
0005940180.tif 000008
【００４４】
【化８】
0005940180.tif 000009
【００４５】
【化９】
0005940180.tif 000010
【００４６】
式中、ｍは自然数であり、好ましくは２〜５０００である（以下の化学式においても同様である）。
【００４７】
上述の重合体は、アークに暴露されて、アークの光と熱によって、自らが分解しガスを発生する材料（アブレーション材料）である。したがって、分解しやすい結合を持つ材料が好ましく、また、分解してガス化し易いように、重合体を構成する高分子化合物の主鎖(該高分子化合物の中で最も長く結合が繋がる部位)に炭素−酸素結合を含んでいることが好ましく、このような場合においてアーク暴露時の発生ガス圧力が大きくなる。
【００４８】
上記重合体（主鎖に炭素−酸素結合を有し、末端原子の一部または全部が水素原子以外の原子である重合体）は、そのものが樹脂材料として消弧用絶縁材料成形体の形成に用いられてもよいし、他の樹脂材料に混合して用いられても良い。また、上記重合体が液体状であってもよく、そのような重合体を、消弧用絶縁材料成形体の基材に含浸させる手法、カプセル状で内包させる手法、多孔質フィラーに染みこませる方法などにより、消弧用絶縁材料成形体を構成してもよい。
【００４９】
消弧用絶縁材料成形体中に含まれる上記重合体の比率は、１０質量％より大きいことが好ましい。また、消弧用絶縁材料成形体中に含まれる有機材料成分の総量に対する上記重合体の比率が、５０質量％以上であることがより好ましい。
【００５０】
消弧用絶縁材料成形体は、上記重合体を主たる材料として含むことが好ましい。「主たる材料」とは、消弧用絶縁材料成形体中に含まれる有機材料成分の総量に対して５０質量％以上を占める材料を意味する。
【００５１】
また、本発明者らは、水素原子を多量に含む材料、例えば、ポリオキシメチレン樹脂やメラミン樹脂などを用いると、絶縁物で構成される部材の絶縁劣化を引き起こすことを見出した。これは、化合物中に水素原子があると、アーク暴露時にＳＦ６ガスに含まれる物質（例えば、ＳＦ６、ＳＦ４、Ｈ２Ｏなど）と反応し腐食性ガス（ＳＦ６ガスの場合にはＨＦなど）を発生し、絶縁物で構成される部材の絶縁劣化を引き起こすものと考えられる。絶縁部材の絶縁性が低下すると、電流遮断後に十分な絶縁性能が維持できず、必要な遮断性能を達成できない。そこで、消弧用絶縁材料成形体の構成元素中の水素原子の一部または全部をフッ素原子等の他の原子で置き換えることにより、絶縁物で構成される部材の絶縁劣化を抑制することができた。
【００５２】
（実施の形態２：  消弧用絶縁材料成形体２）
本実施の形態の消弧用絶縁材料成形体を構成する重合体もフッ素化ポリエーテル系重合体であるが、主鎖にケイ素原子を含んでいる点で実施の形態１とは異なっている。
【００５３】
本実施の形態の消弧用絶縁材料成形体を構成する重合体としては、次の化学式（化２−１）〜（化２−４）で示される化合物が例示される。
【００５４】
【化１０】
0005940180.tif 000011
【００５５】
【化１１】
0005940180.tif 000012
【００５６】
【化１２】
0005940180.tif 000013
【００５７】
【化１３】
0005940180.tif 000014
【００５８】
式中、Ｒ１、Ｒ２、Ｒ３、Ｒ１４、Ｒ１５およびＲ１６は、それぞれ独立に、炭素原子、フッ素原子、酸素原子、窒素原子および硫黄原子よりなる群から選ばれた原子からなる置換基である。Ｒ４、Ｒ５、Ｒ１４およびＲ１９は、それぞれ独立に、結合途中に酸素原子、窒素原子およびイオウ原子よりなる群から選ばれた少なくとも１種の原子を含む置換基、または、アミド結合もしくはスルホンアミド結合を含有する置換基である。Ｒ６〜Ｒ１３およびＲ１８〜２１は、それぞれ独立に、炭素原子、フッ素原子、水素原子、酸素原子、窒素原子、ケイ素原子およびイオウ原子よりなる群から選ばれた原子からなる置換基である。
【００５９】
上記化学式（化２−４）において、Ｒ２２はフッ素化ポリエーテル基である。かかるフッ素化ポリエーテル基の具体例としては、次の（化２−５）に示す６種類の置換基のいずれかが挙げられる。
【００６０】
【化１４】
0005940180.tif 000015
【００６１】
また、末端が架橋反応基となっている上記化合物の重合体を使用することもできる。末端の架橋反応基としては、Ｓｉ−ＯＨ基、Ｓｉ−Ｘ基（Ｘはアセトキシ基、イソプロペノキシ基等）、Ｓｉ−ＯＣＨ３基、エチレン性不飽和基などが挙げられる。重合体の例として、末端にＳｉ−ＯＨ基を持つ上記化合物と末端にＳｉ−Ｘ（Ｘはアセトキシ基、イソプロペノキシ基等）を持つ上記化合物の縮合反応による重合物やＳｉ−ＯＣＨ３基の加水分解縮合による重合物、両末端にエチレン性不飽和基を有する上記材料と一分子中に二つ以上のＳｉ−Ｈ基を有する有機ケイ素化合物との付加反応による重合物などが挙げられる。
【００６２】
さらに、末端の架橋反応基がシリコーン架橋反応基の場合には、二酸化ケイ素（シリカ）のフィラー（シリカ粒子など）を混合し、二酸化ケイ素表面の一部水酸基化した部分と上記化合物の反応により二酸化ケイ素を介して重合することもできる。この二酸化ケイ素のフィラーの配合量を調整することにより、消弧用絶縁材料成形体の硬さを調整することができる。
【００６３】
本実施の形態における具体的な化合物例として、次の化学式（化２−６）〜（化２−８）で示される化合物、および、これら化合物の重合体が挙げられる。
【００６４】
【化１５】
0005940180.tif 000016
【００６５】
化学式（２−６）中、ｑおよびｒは、それぞれ独立の２〜１０００の整数である。
【００６６】
【化１６】
0005940180.tif 000017
【００６７】
【化１７】
0005940180.tif 000018
【００６８】
化学式（化２−７）および（化２−８）中、ｓおよびｔは、それぞれ独立の自然数であり、ｓとｔの和が２〜２００である。
【００６９】
本発明の消弧用絶縁材料成形体においては、補強、増量等のために、フッ素化ポリエーテル系重合体１００重量部当たり５００重量部以下、好ましくは１０〜１００重量部の量で充填材を配合することができる。この充填材としては、煙霧質シリカ、沈降性シリカ、カーボン粉末、二酸化チタン、酸化アルミニウム、石英粉末、タルク、セリサイトおよびベントナイトなどの補強剤、ガラス繊維および有機繊維などの繊維質充填材等を例示することができる。
【００７０】
また、必要に応じて、有機錫化合物、有機チタン化合物等の縮合硬化触媒、メタクリル酸カリウムなどの耐油性向上剤、着色剤、ベンガラおよび酸化セリウムなどの耐熱性向上剤、耐寒性向上剤、ポリエーテルなどのチクソトロピー剤、脱水剤、γ−アミノプロピルトリエトキシシランなどの接着性向上剤などを添加してもよく、これらは、耐溶剤性、耐薬品性、耐熱性および耐寒性の全てに優れた硬化物を形成できる程度の量で目的に応じて使用される。
【００７１】
本発明の消弧用絶縁材料成形体は、構成材料の主鎖に含まれるＣ−Ｏ結合が切れやすく、消弧用絶縁成形体が分解し易いため発生ガス量が多く、消弧室の圧力を十分高く上昇させることで遮断性能が高くすることができ、また、構成材料中の水素元素の含有量を減らすことで、アーク暴露による分解時のＨＦやＨ２Ｏの発生が抑制されているので、ガス遮断器の内部に使用される絶縁材料の腐食や絶縁劣化を抑止できる防ぐことが出来る。
【００７２】
また、主鎖中にＳｉを入れることによって、成型時にフッ素化ポリエーテル骨格と末端のシリコーン架橋反応基をもつ液体またはペースト状材料を用いることができ、成形性に優れる。また、その硬化物は、化学薬品に耐久性、耐熱性に優れた材料である。
【００７３】
（実施の形態３：  消弧用絶縁材料成形体＋耐消耗用充填材）
本実施の形態の消弧用絶縁材料成形体は、実施の形態１および実施の形態２で示した消弧用絶縁材料成形体に加えて、さらに、窒化ホウ素、酸化アルミニウムおよび酸化チタンからなる群から選択される少なくとも１種（耐消耗用充填材）を含む形態である。
【００７４】
ガス遮断器では、電流が遮断されると、可動接触子と固定接触子との間に１００００Ｋ〜２００００Ｋの高温プラズマ状のアークが発生する。従来、このアークを消弧させるために絶縁ノズルから空気、ＳＦ６ガスなどの絶縁性ガスをアークに吹き付けていた。高圧空気または高圧ガス中で発生した高温プラズマ状のアーク光は、２００ｎｍ〜近赤外域において強いエネルギー強度を有することが知られている。そのため、このアーク光に絶縁ノズルが曝されると、アークから発生した光がノズルの表面のみならず内部まで侵入し、ノズルの内部にボイドやカーボンを生じさせ（内部爆裂）、絶縁性能を著しく低下させるという欠点があった。
【００７５】
また、繰り返しの遮断によって、絶縁ノズルの消耗量が増大して遮断性能が低下するという問題があった。
【００７６】
以上のように、アーク光は紫外〜赤外の広い波長の光を含み、深紫外域の発光が特に強い。消弧用絶縁材料成形体を構成する樹脂は、全領域のアーク光を吸収し分解していると考えられる。耐消耗用充填材は、近紫外〜赤外の反射率が高いと考えられるため、消弧用絶縁材料の消耗を抑えられると考えられる。さらに、深紫外域に強い吸収を持つ無機充填材を耐消耗用充填材として添加することで、表層で集中的にエネルギーを吸収することで、消弧用絶縁材料の消耗をより確実に抑えられると考えられる。つまり、上記耐消耗用充填材による近紫外〜赤外の高反射率により、消弧用絶縁材料成形体の深さ方向への光浸入を防止し、上記耐消耗用充填材による深紫外域のアーク光の吸収により、光浸入防止と表層でのエネルギー吸収によって、消弧用絶縁材料成形体の内部爆裂を抑制し、さらに、比較的表層でエネルギーを吸収することによって、損耗量が低減しても、消弧用絶縁材料成形体の分解ガス種が低分子化し、発生ガスのモル量増加によって、損耗量低減に加え、発生ガス圧力の低下が抑えられることがわかった。
【００７７】
窒化ホウ素、酸化アルミニウムおよび酸化チタンは、近紫外〜赤外の反射率が高く、深紫外域に強い吸収を持つ無機充填材であり、消弧用絶縁材料成形体の消耗を抑制するための充填材（耐消耗用充填材）として好適である。特に、窒化ホウ素は、近紫外〜赤外の反射率が高く、深紫外域の吸収が大きいので好ましい。
【００７８】
耐消耗用充填材（窒化ホウ素、酸化アルミニウムおよび酸化チタンからなる群から選択される少なくとも１種）の平均粒径は、０．５μｍ〜２０μｍであることが好ましく、平均粒径が１μｍ〜１０μｍであることがより好ましい。ここで、平均粒径は、レーザ回折・散乱法による粒度分布測定により測定される値である。粒径が小さいほど、その表面積が大きくなるため、近紫外〜赤外の反射率が高く、深紫外域に強い吸収を持つ消弧用絶縁材料成形体ができ、消耗抑制に効果があるため、平均粒径は２０μｍ以下が好ましく、１０μｍ以下がより好ましい。また、最大粒径が５０μｍ以下であることが好ましい。ここで、最大粒径は、粒度分布を測定した場合の累積頻度９９％に相当する粒径である。一方、平均粒径が小さくなると、上記重合体等への混合時の粘度が上昇し成形性に難が生じるため、平均粒径は、０．５μｍ以上が好ましい。
【００７９】
耐消耗用充填材の配合量は、好ましくは０．１体積％〜２０体積％であり、より好ましくは０．５体積％〜１０体積％である。充填量が少なくなると効果がなくなり、０．５体積％以下、特に０．１％以下では効果が得られない。また、配合量が多くなると、耐消耗用充填材を混合した上記重合体等の粘度が上がり成形性が悪くなると共に、ガス発生量も減少することから、２０体積％以下が好ましく、１０体積％以下がより好ましい。
【００８０】
耐消耗用充填材の粒径および配合量は、成形品の光反射率が２４０ｎｍ〜１３００ｎｍの波長において８５％以上となるように、平均粒径が０．５μｍ〜２０μｍ好ましくは平均粒径１μｍ〜１０μｍで、最大粒径４０μｍ以下の粒径範囲および０．１体積％〜２０体積％の配合量、特に０．５体積％〜１０体積％の配合量から適宜設定される。また、上記粒径および反射率の条件を満たすものであれば、偏平状のもの、不定形状のもの（粉砕したもの）のいずれも耐消耗用充填材として使用することができる。また、耐消耗用充填材は、他の物質を微量でも含むと紫外域に吸収が生じて成形品の反射率低下の要因となることから、純度が９９％以上であることが望ましい。
【００８１】
（実施の形態４：  ガス遮断器）
図１は、本発明の実施の形態４に係るガス遮断器の一例を示す概略断面図である。図１に示すガス遮断器において、消弧装置１は、第１ブッシング２から伸びる第１導体２ａと、第２ブッシング３から伸びる第２導体３ａとの間に電気的に接続されており、可動通電接触子１１（図２に記載）を駆動する動作機構４は、例えば、バネ機構、油圧機構などによって動作する操作装置５と、リンク６と、絶縁性のロッド７から構成されている。可動通電接触子１１は、ロッド７によりリンク６に結合されて、操作装置５により開閉極動作する。
【００８２】
消弧装置１を消弧ガス中に密閉する筐体９から、ロッド７を引出す部分には、気密を保ったまま摺動できるように、例えば、Ｏリングなどを有する摺動部品１０が設けられている。また、消弧装置１は、絶縁支持体８によって筐体９から絶縁支持されている。
【００８３】
図２は、実施の形態４に係るガス遮断器の消弧装置の主要部を示す概略断面図の一例である。図２（ａ）は、ガス遮断器の遮断過程の前半の状態を示し、図２（ｂ）は、ガス遮断器の遮断過程の後半の状態を示す。図２に示すガス遮断器は、消弧性ガスが充填された筐体９内（図１参照）に、可動通電接触子１１および可動アーク接触子１３と、固定通電接触子１２および固定アーク接触子１４とを対向配置して収納してなり、可動アーク接触子１３と固定アーク接触子１４の外周には、可動側に設けられたパッファシリンダ１６に固定された絶縁ノズル１５が設けられている。ここで、絶縁ノズルの全部または一部を実施の形態１乃至３の消弧用絶縁材料成形体で形成している。
【００８４】
絶縁ノズル１５の一部を消弧用絶縁材料成形体で形成する場合には、絶縁ノズル１５と可動アーク接触子１３により形成される流路を大きく変形させないような位置に消弧用絶縁材料成形体を配置する。さらに、図には示されていないが、可動アーク接触子１３と絶縁ノズル１５の間にフローガイドを設けて、そこに消弧用絶縁材料成形体を配置してもよい。
【００８５】
また、消弧用ガスとしては絶縁性ガスが用いられ、例えば、六フッ化硫黄（ＳＦ６）、二酸化炭素（ＣＯ２）、ヨウ化トリフルオロメタン（ＣＦ３Ｉ）、窒素（Ｎ２）、酸素（Ｏ２）、４フッ化メタン（ＣＦ４）、アルゴン（Ａｒ）、ヘリウム（Ｈｅ）あるいは、これらの少なくも２つを混合したガスが挙げられる。特に、六フッ化硫黄（ＳＦ６）単体または、二酸化炭素（ＣＯ２）、窒素（Ｎ２）との混合物が好ましい。
【００８６】
また、パッファシリンダ１６は、操作ロッド１７（図１におけるロッド７の一部）を介して動作機構４と接続されている。また、ピストン１８は図に示されていない方法でガス遮断器筐体に固定された状態にある。このパッファシリンダ１６と操作ロッド１７とパッファシリンダ１６に固定されている隔壁２４で、熱パッファ室１９ａという空間が形成されている。また、パッファシリンダ１６と隔壁２４と操作ロッド１７とピストン１８とで、機械パッファ室１９ｂという空間が形成されている。機械パッファ室１９ｂでは、ピストン１８とパッファシリンダ１６に固定されている隔壁２４との間にあるので、操作ロッド１７が図で右方向に駆動するときに空間が狭くなり、内部の消弧ガスを圧縮することで機械パッファ室１９ｂ内の圧力を高め、機械パッファ室１９ｂ内の圧力が熱パッファ室１９ａ内の圧力より大きくなったときに、逆止弁２３を通して、絶縁ノズル開口部に向けて絶縁消弧ガスを押し出す仕組みになっている。
【００８７】
上述のガス遮断器において、投入状態から開極動作を始めると、可動部１１ａは、動作機構４側（図２の右方向）に移動する。このような開極過程において、まず図２（ａ）に示すように、遮断過程前半では、固定アーク接触子１４と可動アーク接触子１３との間にアーク２０が点弧する。
【００８８】
このアーク２０は高温であるため、アーク２０に加熱された周りの消弧性ガスが高温になるとともに、アーク２０に曝された消弧用絶縁成形体からなる絶縁ノズルから高温のガスが発生する。このように発生した高温ガスは、図中に矢印で示すように、絶縁ノズル１５と可動アーク接触子１３とで形成される空間を通って熱パッファ室１９ａ内に流れ込む。この流れ込んだ高温ガスによって熱パッファ室１９ａ内のガス圧力は高められ、開動とともに、絶縁ノズル開口部に向けて絶縁ガスを吹き出す。
【００８９】
その後、図２（ｂ）に示すような遮断過程後半では、電流零点に向けてアーク２０が小さくなり、可動接触子の開動と共に、機械パッファ室１９ｂ内の圧力が高まり、機械パッファ室１９ｂ内の高圧空気を逆止弁２３を通してノズル開口部に向けて押し出す。
【００９０】
このようにして、アークに消弧ガスを吹き付けて電極間の熱を効率的に外部に排出することでアークを消弧すると共に、可動通電接触子（可動電極）１１と固定通電接触子（固定電極）１２とを、電極間に現れる再起電圧に耐えうる十分な距離まで引き離すことで、電極間の絶縁回復を得て遮断が完了する。特に、高い電圧系統に適用するガス遮断器の場合には、遮断完了直前に現れる再起電圧が大きいので絶縁回復に必要な電極間の距離が長くなるが、電極間の熱を効率的に外部に排出することで、上記必要な距離を短くすることができ、消弧装置１の長手方向の小型化につながる。
【００９１】
さらに、消弧装置１から外部に排出された熱ガスは水素が少ないため、フッ化水素などの腐食を促進するガスや水など絶縁劣化させる水素化合物が発生しないため、絶縁支持体８などに使われる絶縁物にガスが触れても絶縁劣化を防止することができる。
【００９２】
このように、実施の形態４におけるガス遮断器では、本発明の消弧用絶縁材料成形体を接触子の接点近傍の絶縁ノズル１５の一部または全部に用いたことにより、消弧装置１から排出された熱ガスに含まれる水素や水素イオンが減少しているので、絶縁材料を劣化させるフッ化水素や、絶縁を低下させる水などの水素化合物の生成を抑止することができ、絶縁劣化を抑制できるとともに、十分なパッファ圧力を得ることができる。このため、絶縁劣化を抑制し、動作機構が単純で小型化ができるガス遮断器を得ることができるという顕著な効果がある。
【実施例】
【００９３】
以下に、本発明の実施例を記載するが、本発明はこれらに限定されるわけではない。
（実施例１〜３、比較例１〜３）
表１に示す各種の重合体を準備した。なお、フッ素化ポリエーテル系重合体として、実施例１では、市販されており一般に入手可能なパーフロロポリエーテルゴム（ＳｈｏｒｅＡ硬度５０）を用い、実施例２では、市販されており一般に入手可能なフッ素化ポリエーテルのシリコーン架橋物Ａ（市販の二液型材料の硬化物、ＳｈｏｒｅＡ硬度７０、二酸化ケイ素含有）を用いた。実施例３では、フッ素化ポリエーテルのシリコーン架橋物Ｂ（市販の二液型材料の硬化物、二酸化ケイ素無し）を用いた。これらの重合体を金型成形後、機械加工することにより所定の消弧用絶縁材料成型体（実施例１〜３および比較例１〜３）を得た。【００９４】
比較例１の四フッ化エチレン樹脂の場合、原料組成物を室温で２００ｋｇ／ｃｍ2の圧力で圧縮成形した後、３７０℃で焼成して成形品を得る必要がある。これに対して、実施例２のフッ素化ポリエーテルのシリコーン架橋物の成形は、フッ素化ポリエーテル骨格と末端のシリコーン架橋反応基とを有する高分子化合物からなる液体またはペースト状材料を用いて、金型による成形後、加熱硬化することにより、１次成形を行い、機械加工による２次加工を行うことができ、非常に成形性に優れていた。【００９５】
また、実施例１〜３および比較例１〜３の成形体を用いて、水素含有率（重合体における構成元素中の水素原子の含有率）の測定と、成形体の発生ガス圧力および絶縁物に対する腐食性の評価を行った。なお、これらの測定および評価結果は表１に示した。【００９６】
（水素含有率の測定）
水素含有率（重合体における構成元素中の水素原子の含有率）の測定には、ＣＨＮ元素分析を用いる。具体的には、成形体をヘリウム／酸素気流で高温に加熱して燃焼させ、成形体の構成元素の各々を酸化することで、炭素はＣＯ２、水素はＨ２Ｏ、窒素はＮＯｘとなり、さらにこれらを還元銅を含む還元炉内を通過させることで、ＮＯｘはＮ２となる。そして、生成したＨ２Ｏを定量することによって、それぞれの成形体における水素含有率を算出する。なお、成形体はフッ素を含んでいるため、データがばらつき易いので、燃焼温度を通常より上げる(たとえば、１１５０℃で燃焼させる)などの測定条件に十分な注意が必要である。また、測定前には、水分の影響を除くため、減圧乾燥（５０℃）２時間を実施した。【００９７】
（成形体の発生ガス圧力および絶縁物に対する腐食性の評価）
まず、成型体が収容されたガス遮断器の密閉チャンバー内にＳＦ６ガスを充填し、定格８４ｋＶ、通電電流２０ｋＡ（実効値）および遮断時間１０〜１５ｍｓの条件で接点を開動し、アークを発生させて１０回の遮断試験を実施した。【００９８】
発生ガス圧力の評価として、１０回目の遮断試験中の発生ガス圧力の最大値を計測し、比較例１についての１０回目の遮断試験中の発生ガス圧力の最大値に対する比を、発生ガス圧力比として求めた。【００９９】
絶縁物に対する腐食性は、上記遮断試験において、別途、密閉チャンバー内のアークに暴露されない位置に、電極を取り付けたエポキシ樹脂成型物を設置し、遮断試験の前後での表面抵抗値の変化を観測することにより、評価した。試験後のエポキシ樹脂成型物の表面抵抗率が初期値から２オーダーを超えて低下した場合（例えば、初期値が１０の１３乗Ω／□であれば、試験後の表面抵抗率が１０の１１乗Ω／□未満となる場合）に、腐食性ありと評価した。【０１００】
【表１】
0005940180.tif 000019
【０１０１】
表１の結果に示されるように、実施例１〜３では、比較例１（四フッ化エチレン樹脂）に対し、発生ガス圧力の向上が認められ、発生ガスによる絶縁物の腐食性もなかった。比較例２のポリオキシメチレン（フッ素化されていないポリエーテル樹脂）および比較例３のメラミン樹脂では、発生ガス圧力は比較例１の四フッ化エチレン樹脂よりも高いが、発生ガスによる絶縁物の腐食性があり、ＳＦ６を含むガス遮断器には適用できない。【０１０２】
以上のことから、実施例１〜３の消弧用絶縁材料成型体は、発生ガス圧力が高く、遮断性能に優れており、且つ、発生ガスによる絶縁物の腐食性が抑えられた消弧用絶縁材料成型体であることが分かる。また、水素含有率が２重量％を超える比較例２および３では、発生ガスによる絶縁物の腐食性があり、ＳＦ６を含むガス遮断器には適用できない。【０１０３】
（実施例４〜１０、比較例４）
表２に、実施例４〜１０および比較例４の消弧用絶縁材料成型体の製造に用いた重合体の種類と、耐消耗用充填材の種類、平均粒径、最大粒径および配合比を示す。これらの材料を用いて、所定の割合で重合体に耐消耗用充填材を配合した組成物を調製し、金型成形後、機械加工することにより所定の消弧用絶縁材料成型体（実施例４〜１０、比較例４）を得た。【０１０４】
得られた実施例４〜１０および比較例４の消弧用絶縁材料成型体について、前述と同様の遮断試験を実施し、成形品の発生ガス圧力比、消弧用絶縁材料成型体を構成する組成物の消耗比（重量比）、内部損耗の有無を評価した。発生ガス圧力比は、実施例２の圧力最大値に対する比とした。また、消耗比は、遮断試験前後の重量を計測し、その差（消耗量）から算出した消耗量の実施例２の消弧用絶縁材料成形体について別途測定した消耗量に対する比を示している。また、内部損耗については、遮断試験後の消弧用絶縁材料成型体の断面観察を行い、成形体内部に表面とは個別に爆裂部分が存在する場合を内部損耗ありと判断した。評価結果を表２に併記する。【０１０５】
【表２】
0005940180.tif 000020
【０１０６】
表２の結果に示されるように、実施例４〜１０の消弧用絶縁材料成型体では、耐消耗用充填材（窒化ホウ素、酸化アルミニウム、酸化チタン）を用いていない実施例２に比べ、消弧用絶縁材料成型体の消耗量を抑えられている。また、実施例４〜１０の消弧用絶縁材料成型体は、比較例４の四フッ化エチレン樹脂に窒化ホウ素５体積％を加えた場合よりも、高い発生ガス圧力を示している。また、実施例４〜１０では内部損耗は生じていないが、比較例４では内部損耗が発生していた。【０１０７】
以上のことから、実施例４〜１０の消弧用絶縁材料成型体は、窒化ホウ素等の耐消耗用充填材の配合により、遮断試験後の消弧用絶縁材料成型体の消耗抑制に効果があり、発生ガス圧力も高く、遮断性能に優れた消弧用絶縁材料成型体であることが分かる。【０１０８】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１０９】
１  消弧装置、２  第１ブッシング、２ａ  第１導体、３  第２ブッシング、３ａ  第２導体、４  動作機構、５  操作装置、６  リンク、７  ロッド、８  絶縁支持体、９  筐体、１０  摺動部品、１１  可動通電接触子、１１ａ  可動部、１２  固定通電接触子、１３  可動アーク接触子、１４  固定アーク接触子、１５  絶縁ノズル、１６  パッファシリンダ、１７  操作ロッド、１８  ピストン、１９ａ  熱パッファ室、１９ｂ  機械パッファ室、２０  アーク、２１  中空部、２２  通気口、２３  逆止弁、２４  隔壁。
【図１】
0005940180.tif 000021
【図２】
0005940180.tif 000022